СПОСОБЫ ИЗГОТОВЛЕНИЯ ЛЕГКОЙ ГИПСОВОЙ КОМПОЗИЦИИ С ВНУТРЕННИМ ОБРАЗОВАНИЕМ ПЕНЫ И ИЗГОТОВЛЕННЫЕ ИЗ НЕЕ ПРОДУКТЫ

1. Композиция на основе гипса, содержащая смесь ингредиентов в расчете на 100 массовых частей указанных ингредиентов на безводной основе, содержащая:
от 50 мас. % до 98 мас. % полугидрата сульфата кальция;
комбинацию соединений для образования газа, выбранную из:
2
первой комбинации из от 1,5 мас. % до 50 мас. % карбоната кальция и от 1,5 мас. % до 30 мас. % по меньшей мере одного соединения алюминия, выбранного из сульфата алюминия и сульфата калия и алюминия для образования газообразного CO; и/или
2
3
2
2
второй комбинации из от 1 мас. % до 10 мас. % цеолита и члена группы из от 1 мас. % до 10 мас. % перекиси водорода, предоставленной в виде концентрированного водного раствора, и от 1 мас. % до 10 мас. % перкарбоната натрия (NaCaCO⋅1,5HO) для выработки газообразного кислорода;
от 0,1 мас. % до 10 мас. % целлюлозного загустителя.
2. Композиция по п. 1, в которой смесь дополнительно содержит ингредиенты, в расчете на 100 массовых частей указанных ингредиентов указанной смеси по меньшей мере одного из:
от 0,1 мас. % до 1 мас. % хелатирующего агента; и
от 0,05 мас. % до 1 мас. % биоцида.
3. Композиция по п. 1, отличающаяся тем, что соединения алюминия и/или цеолит, если они присутствуют, представляют собой частицы порошка, капсулированные в оболочку для управляемого высвобождения частиц порошка при адекватной силе сдвига, применяемой к частицам порошка капсулированных в оболочке, в суспензии в процессе перемешивания.
4. Композиция по п. 1, отличающаяся тем, что ингредиенты содержат карбонат кальция и соединение алюминия.
2
3
2
2
5. Композиция по п. 1, отличающаяся тем, что ингредиенты содержат цеолит и член группы, состоящей из концентрированного раствора перикиси водорода и перкарбоната натрия (NaCaCO•1,5HO), при этом цеолит содержит природный цеолит.
6. Способ получения вспененной гипсовой суспензии, включающий смешение:
воды; и
композиции по любому из пп. 1-5 для образования вспененной гипсовой суспензии, при этом массовое отношение воды к полугидрату сульфата кальция составляет 0,2-2:1, причем эта вода является добавкой к воде латексной водной среды, если она присутствует;
при этом вспененная гипсовая суспензия имеет от 15 объемных процентов до 90 объемных процентов пузырьков газа.
7. Способ получения вспененного гипсового продукта, включающий смешивание:
воды; и
композиции по любому из пп. 1-5 для образования вспененной гипсовой суспензии, при этом массовое отношение воды к полугидрату сульфата кальция составляет 0,2-2:1;
причем полугидрат сульфата кальция во вспененной гипсовой суспензии превращается в дигидрат сульфата кальция и схватывается и высыхает с образованием вспененного гипсового продукта,
причем вспененный гипсовый продукт, полученный из схватившейся и высохшей вспененной гипсовой суспензии имеет плотность от 10 фунтов/куб. фут до 55 фунтов/куб. фут,
при этом вспененный гипсовый продукт имеет общий объем пустот от 30 объемных процентов до 90 объемных процентов.
8. Способ изготовления вспененного гипсового продукта по п. 7, отличающийся тем, что способ выполняют посредством периодической, полунепрерывной или непрерывной обработки на рабочей площадке или в качестве части производственного технологического процесса, включающего
смешивание полугидрата сульфата кальция и карбоната кальция с водой с образованием первой суспензии;
смешивание соединения алюминия с водой с образованием квасцового раствора;
пропускание первой суспензии и квасцового раствора через соответствующие впускные отверстия соединительного патрубка для объединения в соединительном патрубке для создания комбинированного смешанного потока, который выходит из соединительного патрубка через выпускное отверстие;
смешивание комбинированного смешанного потока в смесителе комбинированного потока, выбранного из статического смесителя или динамического смесителя, для активации по меньшей мере части карбоната кальция путем взаимодействия части карбоната кальция с соединением алюминия для образования вспененной гипсовой суспензии;
перенос комбинированного смешанного вспенивающегося потока из смесителя комбинированного потока в полость между двумя стеновыми плитами; и
предоставление возможности вспененной гипсовой суспензии в указанной полости расширяться, затвердевать и высыхать.
9. Способ изготовления вспененного гипсового продукта по п. 8, в котором
соединительный патрубок выбирают из Wye-образного соединительного патрубка и T-образного соединителя;
при этом Wye-образный соединительный патрубок имеет первую боковую впускную трубу, определяющую первое боковое впускное отверстие, и вторую боковую впускную трубу, определяющую второе боковое впускное отверстие, а также выпускную трубу, определяющую выпускное отверстие, причем первая боковая впускная труба и вторая боковая впускная труба Wye-образного соединительного патрубка определяют острый угол, при этом первая боковая впускная труба и выпускная труба Wye-образного соединительного патрубка определяют первый тупой угол, и при этом вторая боковая впускная труба и выпускная труба Wye-образного соединительного патрубка определяют второй тупой угол;
при этом Т-образный соединитель содержит первую трубу, имеющую первый открытый конец, противоположный второму открытому концу, и вторую трубу, сообщающуюся с первой трубой и определяющую третий открытый конец, причем первая труба перпендикулярна второй трубе, при этом один из первого, второго и третьего открытых концов представляет собой первое входное отверстие, один из первого, второго и третьего открытых концов, который не является первым входным отверстием, представляет собой второе входное отверстие, а первый, второй или третий открытый конец, который не является первым впускным отверстием или вторым впускным отверстием является выпускным отверстием.
10. Пустотелая стеновая система, содержащая:
противоположные листовые панели, прикрепленные к раме, содержащей стоечные профили для образования полости между противоположными листовыми панелями;
вспененный гипсовый продукт, полученный из схватившейся и высохшей вспененной гипсовой суспензии, изготовленной из воды и композиции на основе гипса по любому из пп. 1-5, расположенный внутри полости, при этом вспененный гипсовый продукт имеет плотность от 10 фунтов/куб. фут до 55 фунтов/куб. фут, причем вспененный гипсовый продукт имеет общий объем пустот от 30 объемных процентов до 90 объемных процентов.